Огнетушащий порошковый состав
FIRE-EXTINGUISHING POWDER COMPOSITION

Изобретение относится к пожарной и промышленной безопасности, в частности к составам огнетушащих порошков, применяющихся для тушения твердых горючих веществ и материалов, а также жидких и газообразных веществ как в закрытых пространствах, так и на открытом воздухе.
Изобретение относится к огнетушащим порошкам, обеспечивающим эффективное тушение пожаров классов А, В, С.
Изобретение обеспечивает повышение тушащей эффективности и расширяет ассортимент материалов, используемых в качестве активных компонентов огнетушащих порошков.
Известны огнетушащие порошковые составы (ОПС) на основе карбоната калия и хлорида одного из щелочных металлов. Добавка графита до 20% обеспечивает необходимые физико-технические показатели (Патент US №4149976 В, A62D 1/00, опубл. в бюл. №22-97).
Наиболее близким техническим решением является (патент RU №2255781 С1, А62С 5/00, A62D 1/00, опубл. 10.07.2005) огнетушащее средство, состоящее из хлорида калия 93,8-96%, мусковита 3,5-5% и метилтрихлорисилана 0,07%, результат достигается тем, что добавками к хлориду калия являются оксид цинка, алюмокалиевые квасцы и глинозем,
В данном патенте используется метилтрихлорсилан, который является ядовитой жидкостью с сильно раздражающим запахом и небезопасным веществом при работе с ним. Кроме этого данный состав обладает низкой текучестью, высокой слеживаемостью, что отрицательно сказывается на эффективности тушения пожаров.
Задача изобретения - повысить эффективность пожаротушения и безопасность.
Сущность изобретения заключается в том, что огнетушащий порошковый состав, включающий хлорид калия, дополнительно включает оксид цинка, алюмокалиевые квасцы, глинозем, при следующем соотношении компонентов, масс. %:
Хлорид калия
90-96
Оксид цинка
1-2
Алюмокалиевые квасцы
2-6
Глинозем
1-2
Изобретение повышает тушащую эффективность за счет того, что вводят добавки, обеспечивающие коррекцию эксплуатационных свойств огнетушащего порошка:
оксид цинка, выполняющий бифункциональное действие: опудривание состава, что приводит к снижению слеживаемости порошка, а также обеспечение текучести за счет высвобождения цинка в результате химических превращений между компонентами композиционного состава;
алюмокалиевые квасцы в силу термических превращений в зоне горения обеспечивают необходимую текучесть смеси;
глинозем - способствует охлаждению зоны горения.
Характеристика исходных материалов
Хлорид калия - марки «Мелкий» белый, ГОСТ 4568-95, I сорт, является основным тушащим веществом.
Оксид цинка (косметический) - ГОСТ 202-84, марка Мэйшэнь, место производства Хэбэй Синтай Мэйшэнь, белый порошок.
Алюмокалиевые квасцы (жженные) - мелкий кристаллический порошок белого цвета (ТУ 9158-001-78005566-2005).
Глинозем - ГОСТ 30558-98, марка Г-1, кристаллический гигроскопичный порошок, состоящий из различных модификаций оксида алюминия.
Пример
Примеры конкретного изготовления огнетушащего порошкового состава (ОПС) и экспериментальные результаты отработки приводятся ниже, таблица 5.
3
Все испытания проводилось в помещении высотой 10 м, объемом 1000 м.
Модельный очаг пожара представляет собой деревянный штабель из 12 рядов по 6 брусков хвойных пород длиной 490-510 мм и квадратным сечением 38-40 мм в каждом ряду. Штабель размещен на двух стальных горячекатанных уголках, установленных на жестких металлических опорах таким образом, чтобы расстояние от основания штабеля до пола составило 390-410 мм. Длина уголка 500 мм, ширина полки 45 мм. Наружные грани штабеля скреплены скобами.
3
Модельный очаг поместили на поддон размером 400×400×100 мм, в который залили слой воды толщиной 30 мм и автомобильный бензин марки А-76 объемом 1,1 дм.
С помощью факела зажгли горючее в поддоне и через 7 минут после свободного горения штабеля (время горения бензина не учитывается) приступили к тушению пожара, перемещаясь вокруг штабеля на расстоянии 2,0 м.
С каждым из порошковых составов (ОПС) проводилось по 3 параллельных испытания.
ОПС 2: хлорид калия 90%, оксид цинка 2,0%, алюмокалиевые квасцы 7%, глинозем 1%.
Проведены 3 испытания, из которых в одном испытании повторное воспламенение не произошло в течение 10 минут.
ОПС 4: хлорид калия 96%, оксид цинка 1,0%, алюмокалиевые квасцы 2%, глинозем 1%.
В трех испытаниях из трех повторное воспламенение не произошло в течение 10 минут.
Таким образом, для тушения пожаров класса А удовлетворительные результаты достигаются на ОПС 2 и ОПС 4.
Для определения способности тушения модельного очага пожара класса В в противень, установленный на бетонной площадке, залили ПО дм воды 55 дм бензина и зажгли с помощью факела.
Удовлетворительные результаты при тушении пожара класса В получены на ОПС 2 и ОПС 4.